СПОСОБ ИЗГОТОВЛЕНИЯ ГИПСОСОДЕРЖАЩЕГО СТРОИТЕЛЬНОГО МАТЕРИАЛА И ИЗГОТОВЛЕННЫЙ ТАКИМ СПОСОБОМ СТРОИТЕЛЬНЫЙ МАТЕРИАЛ, СОДЕРЖАЩИЙ КЕТЕНОВЫЕ ДИМЕРЫ В КАЧЕСТВЕ ГИДРОФОБИЗИРУЮЩЕГО СРЕДСТВА

1. Способ изготовления гипсосодержащего вспененного готового строительного материала, включающий стадии
(а) приготовления смеси из полугидрата гипса или ангидрита с кетеновым димером формулы (I)
и/или формулы (II)
1
2
в которой R и R означают одинаковые или различные углеводородные остатки, содержащие от 10 до 24 атомов углерода,
и водной пены, чтобы получить гипсовую композицию; и
(б) формования при необходимости отверждения и высушивания гипсовой композиции с получением вспененного готового строительного материала.
2. Способ по п. 1, в котором кетеновый димер применяют в виде водной дисперсии.
3. Способ по п. 2, в котором полугидрат гипса или ангидрит применяют в твердом виде или в виде водной суспензии.
4. Способ по п. 2 или 3, в котором водную кетеновую дисперсию стабилизируют посредством защитного коллоида.
5. Способ по п. 4, в котором защитный коллоид представляет собой крахмал или целлюлозу, которые модифицированы структурными единицами аммония.
6. Способ по п.п. 2, 3 и 5, в котором водная кетеновая дисперсия содержит от 1 до 60 % кетенового димера в пересчете на общую массу дисперсии.
7. Способ по п.п. 2, 3 и 5, в котором дисперсная фаза водной кетеновой дисперсии имеет средний диаметр менее чем 10 мкм, более предпочтительно менее 5 мкм.
8. Способ по п.п. 1, 2, 3 и 5, в котором применяют от 0,02 до 8,0%, в особенности от 0,1 до 5 %кетенового димера в пересчете на массу полугидрата гипса или ангидрита.
9. Способ по п.п. 1, 2, 3 и 5, в котором полугидрат гипса или ангидрит выбирают из α-полугидрата, α/β-полугидрата, β-полугидрата, природного ангидрита, синтетического ангидрита, ангидрита, полученного в результате десульфитации дымовых газов и/или смесей из двух или нескольких этих веществ.
10. Способ по п.п. 1, 2, 3 и 5, в котором в качестве ПАВ для получения пены применяют жирный алкилсульфат или жирный алкилэфирсульфат.
11. Способ по п.п. 1, 2, 3 и 5, в котором применяют пену, имеющую густоту от 50 до 300 г/л, предпочтительно от 60 до 250 г/л.
12. Способ по п.п. 1, 2, 3 и 5, в котором применяют от 0,01 до 2 г ПАВ на 1 кг полугидрата гипса или ангидрита.
13. Гипсосодержащий вспененный готовый строительный материал, содержащий вспененную гипсовую массу, гидрофобизированную алкилкетеновым димером формулы (I)
и/или формулы (II)
1
2
в которой R и R означают одинаковые или различные углеводородные остатки, содержащие от 10 до 24 атомов углерода.
14. Гипсосодержащий вспененный готовый строительный материал, который может быть получен по любому из пп. 1-12.
3
15. Строительный материал по п. 13, в котором гипсовая масса имеет внутреннюю плотность от 0,4 до 1,1, предпочтительно от 0,4 до 0,9, более предпочтительно от 0,5 до 0,8 кг/дм.
16. Строительный материал по п.п. 13, 15, выбранный из гипсокартонных панелей, гипсоволокнистых плит, гипсосодержащих стеновых панелей и гипсосодержащих формованных изделий.